ДВУХФАЗНАЯ НЕРЖАВЕЮЩАЯ СТАЛЬ

1. Двухфазная ферритно-мартенситная нержавеющая сталь, содержащая, в мас.%:
от около 11,5 до около 12% хрома;
от около 0,8 до около 1,5% марганца;
от около 0,75 до около 1,5% никеля;
от 0 до около 0,5% кремния;
от 0 до около 0,2% молибдена;
от 0 до около 0,0025% бора;
железо и
примеси;
причем сталь имеет такие твердость по Бринеллю (HB) и ударную вязкость по Шарпи (CVN) на образцах с V-образном надрезом при температуре -40°C, что CVN (фут-фунт)+(0,4 x HB) составляет около 160 или больше.
2. Двухфазная ферритно-мартенситная нержавеющая сталь по п.1, в которой содержание молибдена составляет от 0 до около 0,1 мас.%.
3. Двухфазная ферритно-мартенситная нержавеющая сталь по п.1, в которой содержание никеля составляет от около 1,0 до около 1,5 мас.%.
4. Двухфазная ферритно-мартенситная нержавеющая сталь по п.1, в которой содержание марганца составляет от около 1,0 до около 1,5 мас.%.
5. Двухфазная ферритно-мартенситная нержавеющая сталь по п.1, в которой содержание бора составляет от около 0,002 до около 0,0025 мас.%.
6. Двухфазная ферритно-мартенситная нержавеющая сталь по п.1, твердость которой составляет около 300 HB или более, и CVN составляет около 50 футов на фунт или более.
7. Двухфазная ферритно-мартенситная нержавеющая сталь по п.1, имеющая способность к деформационному упрочнению до твердости около 450 HB или больше.
8. Двухфазная ферритно-мартенситная нержавеющая сталь по п.1 содержащая в мас.%:
от около 11,5 до около 12% хрома;
от около 1,0 до около 1,5% марганца;
от около 1,0 до около 1,5% никеля;
от 0 до около 0,5% кремния;
от 0 до около 0,1% молибдена;
от 0 до около 0,0025% бора;
от 0 до около 0,025% углерода;
от 0 до около 0,01% серы;
от 0 до около 0,03% азота;
железо и
примеси.
9. Двухфазная ферритно-мартенситная нержавеющая сталь по п.8, дополнительно содержащая по меньшей мере один элемент из меди и фосфора.
10. Двухфазная ферритно-мартенситная нержавеющая сталь по п.8, в которой общее содержание углерода, азота, фосфора и серы составляет не более чем около 0,1 мас.%.
11. Двухфазная ферритно-мартенситная нержавеющая сталь по п.8, в которой содержание бора составляет от около 0,002 до около 0,0025 мас.%.
12. Двухфазная ферритно-мартенситная нержавеющая сталь по п.1, состоящая в основном из, в мас.%:
от около 11,5 до около 12% хрома;
от около 0,8 до около 1,5% марганца;
от около 0,75 до около 1,5% никеля;
от 0 до около 0,5% кремния;
от 0 до около 0,2% молибдена;
от 0 до около 0,0025% бора;
от 0 до около 0,025% углерода;
от 0 до около 0,01% серы;
от 0 до около 0,03% азота;
при необходимости, по меньшей мере одного из меди и фосфора;
железа и
примесей.
13. Двухфазная ферритно-мартенситная нержавеющая сталь по п.1, состоящая в основном из, в мас.%:
от около 11,5 до около 12% хрома;
от около 1,0 до около 1,5% марганца;
от около 1,0 до около 1,5% никеля;
от 0 до около 0,5% кремния;
от 0 до около 0,1% молибдена;
от 0 до около 0,0025% бора;
от 0 до около 0,025% углерода;
от 0 до около 0,01% серы;
от 0 до около 0,03% азота;
при необходимости, по меньшей мере одного из меди и фосфора;
железа и
примесей.
14. Двухфазная ферритно-мартенситная нержавеющая сталь по п.1, состоящая в основном из в мас.%:
от около 11,5 до около 12% хрома;
от около 0,8 до около 1,5% марганца;
от около 0,75 до около 1,5% никеля;
от 0 до около 0,5% кремния;
от 0 до около 0,2% молибдена;
от 0 до около 0,0025% бора;
от 0 до около 0,025% углерода;
от 0 до около 0,01% серы;
от 0 до около 0,03% азота;
при необходимости, по меньшей мере одного из меди и фосфора;
железа и
примесей.
15. Двухфазная ферритно-мартенситная нержавеющая сталь по п.1, состоящая из, в мас.%:
от около 11,5 до около 12% хрома;
от около 1,0 до около 1,5% марганца;
от около 1,0 до около 1,5% никеля;
от 0 до около 0,5% кремния;
от 0 до около 0,1% молибдена;
от 0 до около 0,0025% бора;
от 0 до около 0,025% углерода;
от 0 до около 0,01% серы;
от 0 до около 0,03% азота;
при необходимости, по меньшей мере одного из меди и фосфора;
железа и
примесей.
16. Промышленное изделие, содержащее двухфазную нержавеющую сталь по п.1.
17. Промышленное изделие по п.16, выбранное из деталей и оборудования, используемых при добыче нефтенасыщенных песчаников, и оборудования, используемого при переработке сахара.
18. Промышленное изделие, содержащее двухфазную нержавеющую сталь по п.12.
19. Промышленное изделие по п.18, выбранное из деталей и оборудования, используемых при добыче нефтенасыщенных песчаников, и деталей и оборудования, используемых при переработке сахара.
20. Промышленное изделие, содержащее двухфазную нержавеющую сталь по п.13.
21. Промышленное изделие по п.20, выбранное из деталей и оборудования, используемых при добыче нефтенасыщенных песчаников, и деталей и оборудования, используемых при переработке сахара.
22. Промышленное изделие, содержащее двухфазную нержавеющую сталь по п.14.
23. Промышленное изделие по п.22, выбранное из деталей и оборудования, используемых при добыче нефтенасыщенных песчаников, и деталей и оборудования, используемых при переработке сахара.
24. Промышленное изделие, содержащее двухфазную нержавеющую сталь по п.15.
25. Промышленное изделие по п.24, выбранное из деталей и оборудования, используемых при добыче нефтенасыщенных песчаников, и деталей и оборудования, используемых при переработке сахара.